(57)【要約】【課題】４．４Ｖ（ｖｓＬｉ／Ｌｉ＋）以上で作動する正極活物質を含有する正極を備える場合でも高いサイクル寿命を有するリチウムイオン二次電池を与えることのできる非水蓄電デバイス用電解液を提供すること。【解決手段】４．４Ｖ（ｖｓＬｉ／Ｌｉ＋）以上の電位で作動する正極活物質を含有する正極と、負極と、非水溶媒を含有する電解液と、を有するリチウムイオン二次電池であって、電解液は、リン原子及び／又はホウ素原子を有するプロトン酸、スルホン酸、カルボン酸からなる群から選択される少なくとも１種のプロトン酸の少なくとも１つの水素原子を式（１）で表される基で置換した化合物（Ａ）と、リチウムビスオキサレートボレート（ＬｉＢＯＢ）と、ＬｉＢＦ４とを更に含有することを特徴とする、リチウムイオン二次電池、及び該電池に用いられる電解液。【選択図】図１
2017016751.tif 000002
【特許請求の範囲】
【請求項１】
４．４Ｖ（ｖｓＬｉ／Ｌｉ＋）以上の電位で作動する正極活物質を含有する正極と、負極と、非水溶媒を含有する電解液と、を有するリチウムイオン二次電池であって、
前記電解液は、リン原子及び／又はホウ素原子を有するプロトン酸、スルホン酸、カルボン酸からなる群から選択される少なくとも１種のプロトン酸の少なくとも１つの水素原子を下記式（１）で表される基で置換した化合物（Ａ）と、リチウムビスオキサレートボレート（ＬｉＢＯＢ）と、ＬｉＢＦ４とを更に含有する
【化１】
2017016751.tif 000013
・・・（１）
（式中、Ｒ１、Ｒ２、及びＲ３は、それぞれ独立に、炭素数１〜１０の有機基である。）
ことを特徴とする、リチウムイオン二次電池。
【請求項２】
前記４．４Ｖ（ｖｓＬｉ／Ｌｉ＋）以上の電位で作動する正極活物質は、
下記式（６）：
ＬｉＭｎ２−ｘＭａｘＯ４・・・（６）
（式中、Ｍａは、遷移金属元素からなる群から選択される少なくとも１種の元素を示し、０．２≦ｘ≦０．７である。）
で表されるスピネル型酸化物、
下記式（７−１）：
Ｌｉ２ＭｃＯ３・・・（７−１）
（式中、Ｍｃは、遷移金属元素からなる群から選択される少なくとも１種の元素を示す。）
で表される酸化物と、
下記式（７−２）：
ＬｉＭｄＯ２・・・（７−２）
（式中、Ｍｄは、遷移金属元素からなる群から選択される少なくとも１種の元素を示す。）
で表される酸化物と
の複合酸化物であって、
下記式（７−３）：
ｚＬｉ２ＭｃＯ３−（１−ｚ）ＬｉＭｄＯ２・・・（７−３）
（式（７−３）中、Ｍｃ及びＭｄは、それぞれ上記式（７−１）及び（７−２）におけるものと同義であり、０．１≦ｚ≦０．９である。）
で表されるＬｉ過剰層状酸化物、
下記式（８）：
ＬｉＭｂ１−ｙＦｅｙＰＯ４・・・（８）
（式中、Ｍｂは、Ｍｎ及びＣｏからなる群から選択される少なくとも１種の元素を示し、０≦ｙ≦０．９である。）
で表されるオリビン型化合物、及び
下記式（９）：
Ｌｉ２ＭｅＰＯ４Ｆ・・・（９）
（式中、Ｍｅは、遷移金属元素からなる群から選択される少なくとも１種の元素を示す。）
で表されるフッ化オリビン型化合物
からなる群から選択される少なくとも１種である、
請求項１に記載のリチウムイオン二次電池。
【請求項３】
前記化合物（Ａ）の含有量は、前記電解液１００重量％に対して、０．１重量％以上５重量％以下であり、
前記リチウムビスオキサレートボレートの含有量は、電解液１００重量％に対して、０．１重量％以上３重量％以下であり、
前記ＬｉＢＦ４の含有量は、電解液１００重量％に対して、０．１重量％以上３重量％以下である、
請求項１又は２に記載のリチウムイオン二次電池。
【請求項４】
前記化合物（Ａ）は、
下記式（２）：
【化２】
2017016751.tif 000014
・・・（２）
（式中、Ｍ１は、リン原子又はホウ素原子を示し；ｍは、１〜２０の整数であり；Ｍ１がリン原子の場合、ｎは、０又は１であり、Ｍ１がホウ素原子の場合、ｎは、０であり；Ｒａ１、Ｒａ２、及びＲａ３は、それぞれ独立に、炭素数１〜１０の有機基であり；Ｒａ４及びＲａ５は、それぞれ独立に、ＯＨ基、ＯＬｉ基、置換又は非置換の炭素数１〜２０の炭化水素基、置換又は非置換の炭素数１〜２０のアルコキシ基、及び炭素数１〜２０のシロキシ基からなる群から選択される少なくとも１種の基を示す。）
、下記式（３）： 
【化３】
2017016751.tif 000015
・・・（３）
（式中、Ｍ２は、リン原子又はホウ素原子を示し；ｊは、２〜２０の整数であり；Ｍ２がリン原子の場合、ｋは、０又は１であり、Ｍ２がホウ素原子の場合、ｋは、０であり；Ｒａ６は、ＯＨ基、ＯＬｉ基、置換又は非置換の炭素数１〜２０の炭化水素基、置換又は非置換の炭素数１〜２０のアルコキシ基、炭素数１〜２０のシロキシ基、及び
下記式（３ｉ）
ＯＰ（Ｏ）ｒ（Ｒａ７Ｒａ８）・・・（３ｉ）
（式中、ｒは、０又は１であり、Ｒａ７及びＲａ８は、それぞれ独立に、ＯＨ基、ＯＬｉ基、置換又は非置換の炭素数１〜２０の炭化水素基、置換又は非置換の炭素数１〜２０のアルコキシ基、及び炭素数１〜２０のシロキシ基からなる群から選択される少なくとも１種の基を示す。）
で表される基からなる群から選択される少なくとも１種の基を示す。）
、下記式（５）：
【化４】
2017016751.tif 000016
・・・（５）
（式中、Ｒａ９、Ｒａ１０、及びＲａ１１は、それぞれ独立に、炭素数１〜１０の有機基であり；Ｒａ１２は、置換又は非置換の炭素数１〜２０の炭化水素基を示す。）
で表される化合物からなる群から選択される少なくとも１種を含む、
請求項１〜３のいずれか一項に記載のリチウムイオン二次電池。
【請求項５】
前記式（２）で表される化合物が、リン酸トリス（トリメチルシリル）である、
請求項４に記載のリチウムイオン二次電池。
【請求項６】
前記電解液は、支持塩を更に含有し、前記支持塩が、ＬｉＰＦ６である、
請求項１〜５のいずれか一項に記載のリチウムイオン二次電池。
【請求項７】
請求項１〜６のいずれか一項に記載のリチウムイオン二次電池に含有される
ことを特徴とする、電解液。
【発明の詳細な説明】
【技術分野】
【０００１】
本発明は、リチウムイオン二次電池及び該電池に用いられる電解液に関する。
【背景技術】
【０００２】
近年の電子技術の発展や環境技術への関心の高まりに伴い、様々な電気化学デバイスが用いられている。特に、省エネルギー化への要請が高まるにつれ、それに貢献できる電気化学デバイスへの期待はますます高くなっている。蓄電デバイスの代表例であるリチウムイオン二次電池は、従来、主として携帯機器用充電池として使用されていたが、近年ではハイブリッド自動車、電気自動車用電池等の様々な用途での使用も期待されている。
【０００３】
リチウムイオン二次電池には、その用途によっては、より一層高いエネルギー密度が求められており、その高エネルギー密度を達成するため、電池の高電圧化も検討されている。電池の高電圧化を達成するためには高電位で作動する正極を用いる必要があり、具体的には、４．４Ｖ（ｖｓＬｉ／Ｌｉ＋）以上で作動する種々の正極活物質が提案されている（例えば、特許文献１参照）。
【０００４】
従来のリチウムイオン二次電池では、カーボネート系溶媒を主成分とした非水溶媒に、リチウム塩を溶解した非水電解液が広く用いられている（例えば、特許文献２参照）。このようなカーボネート系溶媒を含む電解液は、４Ｖ前後の電圧下では、耐酸化性と耐還元性とのバランスに優れると共にリチウムイオンの伝導性に優れている。
【先行技術文献】
【特許文献】
【０００５】
【特許文献１】特表２０００−５１５６７２号公報
【特許文献２】特開平７−００６７８６号公報
【発明の概要】
【発明が解決しようとする課題】
【０００６】
ところが、４．４Ｖ（ｖｓＬｉ／Ｌｉ＋）以上で作動する正極活物質を含有する正極を備えた高電圧のリチウムイオン二次電池においては、上記電解液に含まれるカーボネート系溶媒が正極表面にて酸化分解し、電池のサイクル寿命が低下するという課題が生ずる。かかるサイクル寿命の低下に対する有効な解決策はほとんど示されておらず、上記高電圧のリチウムイオン二次電池のサイクル寿命を向上させることが可能な電解液、及びそれを備えたリチウムイオン二次電池の開発が望まれている。
【０００７】
本発明は、かかる事情に鑑みてなされたものであり、４．４Ｖ（ｖｓＬｉ／Ｌｉ＋）以上で作動する正極活物質を含有する正極を備える場合でも高いサイクル寿命を有するリチウムイオン二次電池、及び、そのようなリチウムイオン二次電池を与えることのできる電解液を提供することを目的とする。
【課題を解決するための手段】
【０００８】
本発明者らは、上記目的を達成すべく鋭意検討した結果、４．４Ｖ（ｖｓＬｉ／Ｌｉ＋）以上の電位で作動する正極活物質を含有する正極と、負極と、非水溶媒を含有する電解液と、を有するリチウムイオン二次電池において、電解液に、特定のプロトン酸の少なくとも１つの水素原子をケイ素含有基で置換した化合物（Ａ）と、ＬｉＢＯＢと、ＬｉＢＦ４とを更に含有させることで、高電圧で作動しながら、高いサイクル寿命を有するリチウムイオン二次電池を実現することができることを見出し、本発明を完成するに至った。
【０００９】
すなわち、本発明は以下の通りである。
［１］
４．４Ｖ（ｖｓＬｉ／Ｌｉ＋）以上の電位で作動する正極活物質を含有する正極と、負極と、非水溶媒を含有する電解液と、を有するリチウムイオン二次電池であって、
前記電解液は、リン原子及び／又はホウ素原子を有するプロトン酸、スルホン酸、カルボン酸からなる群から選択される少なくとも１種のプロトン酸の少なくとも１つの水素原子を下記式（１）で表される基で置換した化合物（Ａ）と、リチウムビスオキサレートボレート（ＬｉＢＯＢ）と、ＬｉＢＦ４とを更に含有する
【化１】
2017016751.tif 000003
・・・（１）
（式中、Ｒ１、Ｒ２、及びＲ３は、それぞれ独立に、炭素数１〜１０の有機基である。）
ことを特徴とする、リチウムイオン二次電池。
【００１０】
［２］
前記４．４Ｖ（ｖｓＬｉ／Ｌｉ＋）以上の電位で作動する正極活物質は、
下記式（６）：
ＬｉＭｎ２−ｘＭａｘＯ４・・・（６）
（式中、Ｍａは、遷移金属元素からなる群から選択される少なくとも１種の元素を示し、０．２≦ｘ≦０．７である。）
で表されるスピネル型酸化物、
下記式（７−１）：
Ｌｉ２ＭｃＯ３・・・（７−１）
（式中、Ｍｃは、遷移金属元素からなる群から選択される少なくとも１種の元素を示す。）
で表される酸化物と、
下記式（７−２）：
ＬｉＭｄＯ２・・・（７−２）
（式中、Ｍｄは、遷移金属元素からなる群から選択される少なくとも１種の元素を示す。）
で表される酸化物と
の複合酸化物であって、
下記式（７−３）：
ｚＬｉ２ＭｃＯ３−（１−ｚ）ＬｉＭｄＯ２・・・（７−３）
（式（７−３）中、Ｍｃ及びＭｄは、それぞれ上記式（７−１）及び（７−２）におけるものと同義であり、０．１≦ｚ≦０．９である。）
で表されるＬｉ過剰層状酸化物、
下記式（８）：
ＬｉＭｂ１−ｙＦｅｙＰＯ４・・・（８）
（式中、Ｍｂは、Ｍｎ及びＣｏからなる群から選択される少なくとも１種の元素を示し、０≦ｙ≦０．９である。）
で表されるオリビン型化合物、及び
下記式（９）：
Ｌｉ２ＭｅＰＯ４Ｆ・・・（９）
（式中、Ｍｅは、遷移金属元素からなる群から選択される少なくとも１種の元素を示す。）
で表されるフッ化オリビン型化合物
からなる群から選択される少なくとも１種である、
［１］に記載のリチウムイオン二次電池。
【００１１】
［３］
前記化合物（Ａ）の含有量は、前記電解液１００重量％に対して、０．１重量％以上５重量％以下であり、
前記リチウムビスオキサレートボレートの含有量は、電解液１００重量％に対して、０．１重量％以上３重量％以下であり、
前記ＬｉＢＦ４の含有量は、電解液１００重量％に対して、０．１重量％以上３重量％以下である、
［１］又は［２］に記載のリチウムイオン二次電池。
【００１２】
［４］
前記化合物（Ａ）は、
下記式（２）：
【化２】
2017016751.tif 000004
・・・（２）
（式中、Ｍ１は、リン原子又はホウ素原子を示し；ｍは、１〜２０の整数であり；Ｍ１がリン原子の場合、ｎは、０又は１であり、Ｍ１がホウ素原子の場合、ｎは、０であり；Ｒａ１、Ｒａ２、及びＲａ３は、それぞれ独立に、炭素数１〜１０の有機基であり；Ｒａ４及びＲａ５は、それぞれ独立に、ＯＨ基、ＯＬｉ基、置換又は非置換の炭素数１〜２０の炭化水素基、置換又は非置換の炭素数１〜２０のアルコキシ基、及び炭素数１〜２０のシロキシ基からなる群から選択される少なくとも１種の基を示す。）
、下記式（３）： 
【化３】
2017016751.tif 000005
・・・（３）
（式中、Ｍ２は、リン原子又はホウ素原子を示し；ｊは、２〜２０の整数であり；Ｍ２がリン原子の場合、ｋは、０又は１であり、Ｍ２がホウ素原子の場合、ｋは、０であり；Ｒａ６は、ＯＨ基、ＯＬｉ基、置換又は非置換の炭素数１〜２０の炭化水素基、置換又は非置換の炭素数１〜２０のアルコキシ基、炭素数１〜２０のシロキシ基、及び
下記式（３ｉ）
ＯＰ（Ｏ）ｒ（Ｒａ７Ｒａ８）・・・（３ｉ）
（式中、ｒは、０又は１であり、Ｒａ７及びＲａ８は、それぞれ独立に、ＯＨ基、ＯＬｉ基、置換又は非置換の炭素数１〜２０の炭化水素基、置換又は非置換の炭素数１〜２０のアルコキシ基、及び炭素数１〜２０のシロキシ基からなる群から選択される少なくとも１種の基を示す。）
で表される基からなる群から選択される少なくとも１種の基を示す。）
、下記式（５）：
【化４】
2017016751.tif 000006
・・・（５）
（式中、Ｒａ９、Ｒａ１０、及びＲａ１１は、それぞれ独立に、炭素数１〜１０の有機基であり；Ｒａ１２は、置換又は非置換の炭素数１〜２０の炭化水素基を示す。）
で表される化合物からなる群から選択される少なくとも１種を含む、
［１］〜［３］のいずれかに記載のリチウムイオン二次電池。
【００１３】
［５］
前記式（２）で表される化合物が、リン酸トリス（トリメチルシリル）である、
［４］に記載のリチウムイオン二次電池。
【００１４】
［６］
前記電解液は、支持塩を更に含有し、前記支持塩が、ＬｉＰＦ６である、
［１］〜［５］のいずれかに記載のリチウムイオン二次電池。
【００１５】
［７］
［１］〜［６］のいずれかに記載のリチウムイオン二次電池に含有されることを特徴とする、電解液。
【発明の効果】
【００１６】
本発明によれば、高電圧で作動しながら、高いサイクル寿命を有するリチウムイオン二次電池、及び該電池に用いられる電解液を提供することができる。
【図面の簡単な説明】
【００１７】
【図１】本実施形態におけるリチウムイオン二次電池の一例を概略的に示す断面図である。
【発明を実施するための形態】
【００１８】
以下、必要に応じて図面を参照しつつ、本発明を実施するための形態（以下、単に「本実施形態」という。）について詳細に説明する。以下の本実施形態は、本発明を説明するための例示であり、本発明を以下の内容に限定する趣旨ではない。本発明は、その要旨の範囲内で適宜に変形して実施できる。
【００１９】
（（（リチウムイオン二次電池）））
本実施形態のリチウムイオン二次電池は、４．４Ｖ（ｖｓＬｉ／Ｌｉ＋）以上の電位で作動する正極活物質を含有する正極と、負極と、非水溶媒を含有する電解液と、を有するリチウムイオン二次電池である。
【００２０】
（（電解液））
本実施形態の電解液は、非水溶媒に加えて、後述の化合物（Ａ）と、リチウムビスオキサレートボレート（ＬｉＢＯＢ）と、ＬｉＢＦ４とを含有し、任意選択的に、ＬｉＢＯＢ及びＬｉＢＦ４以外の支持塩、添加剤をも含有する。
【００２１】
（非水溶媒）
本実施形態の電解液に用いられる非水溶媒としては、特に限定されないが、非プロトン性極性溶媒が好ましい。
非プロトン性極性溶媒としては、例えば、エチレンカーボネート、プロピレンカーボネート、１，２−ブチレンカーボネート、２，３−ブチレンカーボネート、１，２−ペンチレンカーボネート、２，３−ペンチレンカーボネート、トリフルオロメチルエチレンカーボネート、フルオロエチレンカーボネート、４，５−ジフルオロエチレンカーボネート、ビニレンカーボネート等の環状カーボネート；γ−ブチロラクトン、γ−バレロラクトン等のラクトン；スルホラン等の環状スルホン；テトラヒドロフラン、ジオキサン等の環状エーテル；エチルメチルカーボネート、ジメチルカーボネート、ジエチルカーボネート、メチルプロピルカーボネート、メチルイソプロピルカーボネート、ジプロピルカーボネート、メチルブチルカーボネート、ジブチルカーボネート、エチルプロピルカーボネート、メチルトリフルオロエチルカーボネート等の鎖状カーボネート；アセトニトリル、スクシノニトリル等のニトリル；ジメチルエーテル等の鎖状エーテル；プロピオン酸メチル等の鎖状カルボン酸エステル；ジメトキシエタン等の鎖状ジエーテル等が挙げられ、中でも、イオン伝導性の観点から、環状カーボネート、鎖状カーボネート等のカーボネート系溶媒が好ましい。
環状カーボネートとしては、上記のものが挙げられ、エチレンカーボネート、プロピレンカーボネート、フルオロエチレンカーボネートが好ましく、エチレンカーボネート、プロピレンカーボネートがより好ましい。鎖状カーボネートとしては、上記のものが挙げられ、ジメチルカーボネート、ジエチルカーボネート、エチルメチルカーボネートが好ましい。
これらは、１種単独で用いてもよく、２種以上を組み合わせて併用してもよい。
【００２２】
また、上記カーボネート系溶媒としては、イオン伝導性をより優れたものとする観点から、環状カーボネートと鎖状カーボネートとを組み合わせて併用したものが更に好ましい。
この場合、環状カーボネートと鎖状カーボネートとの混合比は、得られるリチウムイオン二次電池のイオン伝導性をより向上させる観点から、体積比で、１：１０〜５：１であることが好ましく、１：５〜３：１であることが更に好ましい。
【００２３】
非水溶媒としてカーボネート系溶媒を用いる場合、電解液には、リチウムイオン二次電池の電池物性をより改善する目的で、必要に応じて、上記カーボネート系溶媒に加えて、アセトニトリル、スルホラン等の別の非水溶媒が併用されてもよい。
【００２４】
（化合物（Ａ））
本実施形態の電解液に用いられる化合物（Ａ）としては、リン原子及び／又はホウ素原子を有するプロトン酸、スルホン酸、カルボン酸からなる群から選択される少なくとも１種のプロトン酸の少なくとも１つの水素原子を下記式（１）で表される基で置換した化合物（Ａ）を含有する。
【化５】
2017016751.tif 000007
・・・（１）
（式中、Ｒ１、Ｒ２、及びＲ３は、それぞれ独立に、炭素数１〜１０の有機基である。）
【００２５】
化合物（Ａ）は、正極表面上に良質な被膜を形成し、サイクル特性を向上させる特性を備える。
【００２６】
特に、上記化合物（Ａ）としては、下記式（２）で表される化合物
【化６】
2017016751.tif 000008
・・・（２）
（式中、Ｍ１は、リン原子又はホウ素原子を示し；ｍは、１〜２０の整数であり；Ｍ１がリン原子の場合、ｎは、０又は１であり、Ｍ１がホウ素原子の場合、ｎは、０であり；Ｒａ１、Ｒａ２、及びＲａ３は、それぞれ独立に、炭素数１〜１０の有機基であり；Ｒａ４及びＲａ５は、それぞれ独立に、ＯＨ基、ＯＬｉ基、置換又は非置換の炭素数１〜２０の炭化水素基、置換又は非置換の炭素数１〜２０のアルコキシ基、及び炭素数１〜２０のシロキシ基からなる群から選択される少なくとも１種の基を示す。）
が好ましく、より具体的には、リン酸トリス（トリメチルシリル）、ピロリン酸トリメチルシリル、トリポリリン酸トリメチルシリル（鎖状三量体）が好ましい。
【００２７】
特に、上記化合物（Ａ）としては、下記式（３）で表される化合物
【化７】
2017016751.tif 000009
・・・（３）
（式中、Ｍ２は、リン原子又はホウ素原子を示し；ｊは、２〜２０の整数であり；Ｍ２がリン原子の場合、ｋは、０又は１であり、Ｍ２がホウ素原子の場合、ｋは、０であり；Ｒａ６は、ＯＨ基、ＯＬｉ基、置換又は非置換の炭素数１〜２０の炭化水素基、置換又は非置換の炭素数１〜２０のアルコキシ基、炭素数１〜２０のシロキシ基、及び
下記式（３ｉ）
ＯＰ（Ｏ）ｒ（Ｒａ７Ｒａ８）・・・（３ｉ）
（式中、ｒは、０又は１であり、Ｒａ７及びＲａ８は、それぞれ独立に、ＯＨ基、ＯＬｉ基、置換又は非置換の炭素数１〜２０の炭化水素基、置換又は非置換の炭素数１〜２０のアルコキシ基、及び炭素数１〜２０のシロキシ基からなる群から選択される少なくとも１種の基を示す。）
で表される基からなる群から選択される少なくとも１種の基を示す。
が好ましく、より具体的には、トリメタリン酸トリメチルシリル（環状三量体）、下記式（４）で表される化合物
【化８】
2017016751.tif 000010
・・・（４）
が好ましい。
【００２８】
特に、上記化合物（Ａ）としては、下記式（５）で表される化合物
【化９】
2017016751.tif 000011
・・・（５）
（式中、Ｒａ９、Ｒａ１０、及びＲａ１１は、それぞれ独立に、炭素数１〜１０の有機基であり；Ｒａ１２は、置換又は非置換の炭素数１〜２０の炭化水素基を示す。）
が好ましく、より具体的には、グルタコン酸トリメチルシリル、アジピン酸トリメチルシリル
が好ましい。
【００２９】
上記式（１）〜（５）中における炭素数１〜１０の有機基としては、例えば、メチル基、エチル基、ビニル基、１−メチルビニル基、プロピル基、ブチル基、フルオロメチル基等の脂肪族炭化水素基；ベンジル基、フェニル基、ニトリル置換フェニル基、フルオロ化フェニル基等の芳香族炭化水素基等が挙げられる。上記の中でも、化学的安定性の観点から、メチル基、エチル基、ビニル基、１−メチルビニル基、フルオロメチル基が好ましい。
【００３０】
また、上記式（１）〜（５）において、同じケイ素原子に結合した２つの炭素数１〜１０の有機基は、互いに結合して環を形成していてもよく、この場合、環を形成する部分としては、特に限定されないが、例えば、置換又は非置換の飽和又は不飽和のアルキレン基が挙げられる。かかる環状構造を有するシリル基としては、特に、リチウムイオン二次電池中での化学的耐久性の観点から、−Ｓｉ（ＣＨ３）３、−Ｓｉ（Ｃ２Ｈ５）３、−Ｓｉ（ＣＨＣＨ２）３、−Ｓｉ（ＣＨ２ＣＨＣＨ２）３、−Ｓｉ（ＣＦ３）３が好ましく、−Ｓｉ（ＣＨ３）３がより好ましい。
上記式（１）〜（５）中における置換又は非置換の炭素数１〜２０のアルコキシ基としては、例えば、メトキシ基、エトキシ基、ビニルオキシ（ｖｉｎｙｌｏｘｙ）基、アリルオキシ（ａｌｌｙｌｏｘｙ）基、プロポキシ基、ブトキシ基、シアノエトキシ基、フルオロエトキシ基、フルオロプロポキシ基等の脂肪族アルコキシ基等が挙げられ、特に、化学的安定性の観点から、メトキシ基、エトキシ基、ビニルオキシ基、アリルオキシ基、プロポキシ基、ブトキシ基、シアノエトキシ基、フルオロエトキシ基、又はフルオロプロポキシ基が好ましい。
上記式（１）〜（５）中における炭素数１〜２０のシロキシ基としては、例えば特に限定されないが、−ＯＳｉ（ＣＨ３）３、−ＯＳｉ（ＣＨ３）２（Ｃ２Ｈ５）、−ＯＳｉ（ＣＨ３）２（ＣＨ＝ＣＨ２）、−ＯＳｉ（ＣＨ３）２（ＣＨ２ＣＨ２ＣＨ３）、−ＯＳｉ（ＣＨ３）２（ＣＨ２ＣＨ＝ＣＨ２）、−ＯＳｉ（ＣＨ３）２（Ｃ（ＣＨ３）＝ＣＨ２）、−ＯＳｉ（ＣＨ３）２［ＣＨ（ＣＨ３）２］、−ＯＳｉ（ＣＨ３）２［（ＣＨ２）３ＣＨ３］、−ＯＳｉ（ＣＨ３）２［ＣＨ２ＣＨ（ＣＨ３）２］、−ＯＳｉ（ＣＨ３）２［Ｃ（ＣＨ３）３］、−ＯＳｉ（ＣＨ３）２（Ｃ６Ｈ５）、−ＯＳｉ（ＣＨ３）（Ｃ６Ｈ５）２、−ＯＳｉ（Ｃ６Ｈ５）３、−ＯＳｉ（Ｃ２Ｈ５）３、−ＯＳｉ（ＣＨ＝ＣＨ２）３、−ＯＳｉ（ＣＨ２ＣＨ２ＣＨ３）３、−ＯＳｉ［ＣＨ（ＣＨ３）２］３、−ＯＳｉ（ＣＨ２ＣＨ＝ＣＨ２）３、又は−ＯＳｉ（ＣＦ３）３等が挙げられ、特に、化学的安定性の観点から、−ＯＳｉ（ＣＨ３）３、−ＯＳｉ（ＣＨ３）２（Ｃ２Ｈ５）、−ＯＳｉ（ＣＨ３）２（ＣＨ＝ＣＨ２）、−ＯＳｉ（ＣＨ３）２（ＣＨ２ＣＨ２ＣＨ３）、−ＯＳｉ（ＣＨ３）２（ＣＨ２ＣＨ＝ＣＨ２）、−ＯＳｉ（ＣＨ３）２［ＣＨ（ＣＨ３）２］、−ＯＳｉ（ＣＨ３）２［Ｃ（ＣＨ３）３］、−ＯＳｉ（ＣＨ３）２（Ｃ６Ｈ５）、−ＯＳｉ（Ｃ２Ｈ５）３、−ＯＳｉ（ＣＨ２ＣＨ２ＣＨ３）３、−ＯＳｉ［ＣＨ（ＣＨ３）２］３が好ましく、−ＯＳｉ（ＣＨ３）３、−ＯＳｉ（ＣＨ３）２（ＣＨ＝ＣＨ２）、−ＯＳｉ（ＣＨ３）２［Ｃ（ＣＨ３）３］、−ＯＳｉ（Ｃ２Ｈ５）３が特に好ましい。
上記式（１）〜（５）中における置換又は非置換の炭素数１〜２０の炭化水素基としては、例えば、特に限定されないが、脂肪族炭化水素基、フェニル基等の芳香族炭化水素、及び炭化水素基中の水素原子の全てがフッ素原子に置換されたトリフルオロメチル基等のフッ素置換炭化水素基等が挙げられる。なお、炭化水素基は、必要に応じて、種々の官能基を有していてもよい。このような官能基としては、特に限定されないが、例えば、フッ素原子、塩素原子、臭素原子等のハロゲン原子、ニトリル基（−ＣＮ）、エーテル基（−Ｏ−）、カーボネート基（−ＯＣＯ２−）、エステル基（−ＣＯ２−）、カルボニル基（−ＣＯ−）、スルフィド基（−Ｓ−）、スルホキシド基（−ＳＯ−）、スルホン基（−ＳＯ２−）、ウレタン基（−ＮＨＣＯ２−）、フェニル基及びベンジル基等の芳香族基等が挙げられ、特に、化学的安定性の観点から、メチル基、エチル基、ビニル基、アリル基、イソプロピル基、プロピル基、ブチル基、ペンチル基、ヘキシル基、フルオロヘキシル基等が好ましく、メチル基、エチル基、アリル基、プロピル基、ブチル基、ペンチル基、ヘキシル基、フルオロヘキシル基がより好ましい。
【００３１】
前述の化合物（Ａ）の具体例、すなわち、リン酸トリス（トリメチルシリル）、ピロリン酸トリメチルシリル、トリポリリン酸トリメチルシリル、トリメタリン酸トリメチルシリル、上記式（５）で表される化合物の中では、サイクル特性を向上させる観点から、リン酸トリス（トリメチルシリル）が特に好ましい。
【００３２】
本実施形態の電解液における化合物（Ａ）の含有量は、電解液１００重量％に対して、４．４Ｖ（ｖｓＬｉ／Ｌｉ＋）以上の電位で作動する正極活物質を含有する正極を用いたリチウムイオン二次電池において良好なサイクル寿命を得る観点から、０．１重量％以上であることが好ましく、０．５質量％以上であることが更に好ましく、１質量％以上であることが特に好ましく、また、電池出力の観点から、５重量％以下であることが好ましく、２質量％以下であることが更に好ましい。
【００３３】
本実施形態の電解液には、リチウム塩、特に、リチウムビスオキサレートボレート（ＬｉＢＯＢ）、及びＬｉＢＦ４が用いられる。
【００３４】
（ＬｉＢＯＢ）
本実施形態の電解液に用いられるリチウムビスオキサレートボレート（ＬｉＢＯＢ）は、負極表面に良質な被膜を形成し、サイクル特性を向上させる特性を備える。
【００３５】
（ＬｉＢＦ４）
本実施形態の電解液に用いられるＬｉＢＦ４は、電極表面に生成する抵抗増加の原因となる電解液の分解物やＬｉＦ等電解質の反応物を溶かし、抵抗増大を抑制する特性を備える。
【００３６】
本実施形態の電解液におけるＬｉＢＯＢ及びＬｉＢＦ４の含有量は、それぞれ、電解液１００重量％に対して、４．４Ｖ（ｖｓＬｉ／Ｌｉ＋）以上の電位で作動する正極活物質を含有する正極を用いたリチウムイオン二次電池において良好なサイクル寿命を得る観点から、０．１重量%以上であることが好ましく、０．５質量％以上であることが更に好ましく、また、３重量%以下であることが好ましく、１質量％以下であることが更に好ましい。
【００３７】
（支持塩）
本実施形態の電解液には、上記ＬｉＢＯＢ及びＬｉＢＦ４以外に、任意選択的に、支持塩が用いられてよい。
本実施形態の電解液に用いられる支持塩としては、特に限定されないが、例えば、ＬｉＰＦ６、ＬｉＤＦＯＢ、ＬｉＢＥＴＩ、ＬｉＣｌＯ４、ＬｉＡｓＦ６、ＬｉＳｂＦ６、ＬｉＣＦ３ＳＯ３、ＬｉＮ（ＳＯ２ＣＦ３）２等が挙げられ、中でも、ＬｉＰＦ６が好ましい。
これらは、１種単独で用いてもよく、２種以上を組み合わせて併用してもよい。
なお、支持塩の含有量は、１９Ｆ−ＮＭＲ、３１Ｐ−ＮＭＲ等のＮＭＲ測定により算出することができる。
【００３８】
本実施形態の電解液における支持塩の含有量は、非水溶媒の合計体積に対して、０．８〜２．０ｍｏｌ／Ｌであることが好ましい。
【００３９】
（添加剤）  本実施形態の電解液に任意選択的に用いられる添加剤としては、例えば、ビニレンカーボネート、フルオロエチレンカーボネート、４，５−ジメチルビニレンカーボネート、４，５−ジエチルビニレンカーボネート、４，５−ジプロピルビニレンカーボネート、４−エチル−５−メチルビニレンカーボネート、４−エチル−５−プロピルビニレンカーボネート、４−メチル−５−プロピルビニレンカーボネート、ビニルエチレンカーボネート、ジビニルエチレンカーボネート等の不飽和化合物の環状炭酸エステルが挙げられ、また、メチルジフルオロアセテート、１，３−プロパンスルトン、１，３−プロペンスルトン、１，４−ブタンスルトン、４−フルオロ−１，３−ジオキソラン−２−オン、４，５−ジフルオロ−１，３−ジオキソラン−２−オン、式：Ｌｉ２Ｂ１２ＦＸＺ１２−Ｘ（式中、Ｘは、８〜１２の整数であり、Ｚは、Ｈ、Ｃｌ、又はＢｒを示す。）で表わされるフルオロドデカホウ酸リチウム、リチウムジフルオロオキサラトボレート、リチウムビストリフルオロメタンスルホニルイミド、リチウムビスフルオロスルホニルイミド、シクロヘキシルベンゼン、ｔｅｒｔ−ペンチルベンゼン、スクシノニトリル、アジポニトリル、エチレンサルファイト等も挙げられ、中でも、電池のサイクル特性を向上させる観点から、ビニレンカーボネート、フルオロエチレンカーボネート、１，３−プロパンスルトン、１，３−プロペンスルトン、４−フルオロ−１，３−ジオキソラン−２−オン、４，５−ジフルオロ−１，３−ジオキソラン−２−オン、フルオロドデカホウ酸リチウム、リチウムビストリフルオロメタンスルホニルイミド、リチウムビスフルオロスルホニルイミド、エチレンサルファイト、スクシノニトリルが好ましい。
これらは、１種単独で用いてもよく、２種以上を組み合わせて併用してもよい。
【００４０】
また、上記以外の添加剤として、過充電時の安全性向上の観点から、シクロヘキシルベンゼン、フルオロシクロヘキシルベンゼン化合物（１−フルオロ−２−シクロヘキシルベンゼン、１−フルオロ−３−シクロヘキシルベンゼン、１−フルオロ−４−シクロヘキシルベンゼン）、ｔｅｒｔ−ブチルベンゼン、ｔｅｒｔ−アミルベンゼン、１−フルオロ−４−ｔｅｒｔ−ブチルベンゼン、１，３−ジ−ｔｅｒｔ−ブチルベンゼン、ビフェニル、ターフェニル（ｏ−、ｍ−、ｐ−体）、ジフェニルエーテル、フルオロベンゼン、ジフルオロベンゼン（ｏ−、ｍ−、ｐ−体）、２，４−ジフルオロアニソール、ターフェニルの部分水素化物（１、２−ジシクロヘキシルベンゼン、２−フェニルビシクロヘキシル、１，２−ジフェニルシクロヘキサン、ｏ−シクロヘキシルビフェニル等）を用いてもよい。
これらは、１種単独で用いてもよく、２種以上を組み合わせて併用してもよい。
【００４１】
（（正極））
本実施形態の正極は、４．４Ｖ（ｖｓＬｉ／Ｌｉ＋）以上の電位で作動する正極活物質、必要に応じて、正極集電体、導電助剤、バインダー等を含有する。
【００４２】
ここで、４．４Ｖ（ｖｓＬｉ／Ｌｉ＋）以上の電位で作動する正極活物質とは、４．４Ｖ（ｖｓＬｉ／Ｌｉ＋）以上の電位でリチウムイオン二次電池の正極として充電及び放電反応を起こし得る正極活物質である。
この点、当該正極活物質を含有する正極を有するリチウムイオン二次電池の満充電時における正極の電位が４．４Ｖ（ｖｓＬｉ／Ｌｉ＋）以上であれば、正極活物質が４．４Ｖ（ｖｓＬｉ／Ｌｉ＋）以上の電位で作動すると判断できる。このとき、充電初期又は放電末期において正極の電位が４．４Ｖ（ｖｓＬｉ／Ｌｉ＋）以下となることは何ら差し支えない。
【００４３】
本実施形態の正極では、リチウムイオン二次電池の高容量化の観点から、４．５Ｖ（ｖｓＬｉ／Ｌｉ＋）以上の電位で作動する正極活物質を含有することがより好ましい。
【００４４】
（正極活物質）
４．４Ｖ（ｖｓＬｉ／Ｌｉ＋）以上の電位で作動する正極活物質としては、正極活物質の構造安定性の観点から、好ましくは、
下記式（６）：
ＬｉＭｎ２−ｘＭａｘＯ４・・・（６）
（式中、Ｍａは、遷移金属元素からなる群から選択される少なくとも１種の元素を示し、０．２≦ｘ≦０．７である。）
で表されるスピネル型酸化物、
下記式（７−１）：
Ｌｉ２ＭｃＯ３・・・（７−１）
（式中、Ｍｃは、遷移金属元素からなる群から選択される少なくとも１種の元素を示す。）
で表される酸化物と、
下記式（７−２）：
ＬｉＭｄＯ２・・・（７−２）
（式中、Ｍｄは、遷移金属元素からなる群から選択される少なくとも１種の元素を示す。）
で表される酸化物と
の複合酸化物であって、
下記式（７−３）：
ｚＬｉ２ＭｃＯ３−（１−ｚ）ＬｉＭｄＯ２・・・（７−３）
（式（７−３）中、Ｍｃ及びＭｄは、それぞれ上記式（７−１）及び（７−２）におけるものと同義であり、０．１≦ｚ≦０．９である。）
で表されるＬｉ過剰層状酸化物、
下記式（８）：
ＬｉＭｂ１−ｙＦｅｙＰＯ４・・・（８）
（式中、Ｍｂは、Ｍｎ及びＣｏからなる群から選択される少なくとも１種の元素を示し、０≦ｙ≦０．９である。）
で表されるオリビン型化合物、及び
下記式（９）：
Ｌｉ２ＭｅＰＯ４Ｆ・・・（９）
（式中、Ｍｅは、遷移金属元素からなる群から選択される少なくとも１種の元素を示す。）
で表されるフッ化オリビン型化合物
が挙げられる。
これらは、１種単独で用いてもよく、２種以上を組み合わせて併用してもよい。
【００４５】
上記式（６）で表されるスピネル型酸化物としては、安定性の観点から、
下記式（６ａ）：
ＬｉＭｎ２−ｘＮｉｘＯ４・・・（６ａ）
（式中、０．２≦ｘ≦０．７である。）
で表される酸化物が好ましく、
下記式（６ｂ）：
ＬｉＭｎ２−ｘＮｉｘＯ４・・・（６ｂ）
（式中、０．３≦ｘ≦０．６である。）
で表される酸化物がより好ましく、
ＬｉＭｎ１．５Ｎｉ０．５Ｏ４、ＬｉＭｎ１．６Ｎｉ０．４Ｏ４が更に好ましい。
【００４６】
また、正極活物質の安定性の観点、及び電子伝導性等の観点から、上記式（２）において、Ｍｎ原子のモル数に対して１０モル％以下の割合で、遷移金属又は遷移金属酸化物が含められたような式で表される酸化物としてもよい。
【００４７】
上記式（７−３）で表されるＬｉ過剰層状酸化物としては、安定性の観点から、
下記式（７−３ａ）：
ｚＬｉ２ＭｎＯ３−（１−ｚ）ＬｉＮｉａＭｎｂＣｏｃＯ２・・・（７−３ａ）
（式中、０．３≦ｚ≦０．７であり、ａ＋ｂ＋ｃ＝１であり、０．２≦ａ≦０．６であり、０．２≦ｂ≦０．６であり、０．０５≦ｃ≦０．４である。）
で表される化合物が好ましく、
下記式（７−３ｂ）：
ｚＬｉ２ＭｎＯ３−（１−ｚ）ＬｉＮｉａＭｎｂＣｏｃＯ２・・・（７−３ｂ）
（式中、０．４≦ｚ≦０．６であり、ａ＋ｂ＋ｃ＝１であり、０．３≦ａ≦０．４であり、０．３≦ｂ≦０．４であり、０．２≦ｃ≦０．３である。）
で表される化合物がより好ましい。
【００４８】
上記式（８）で表されるオリビン型化合物としては、正極活物質の安定性の観点、及び電子伝導性等の観点から、
下記式（８ａ）：
ＬｉＭｎ１−ｙＦｅｙＰＯ４・・・（８ａ）
（式中、０．０５≦ｙ≦０．８である。）、
下記式（８ｂ）：
ＬｉＣｏ１−ｙＦｅｙＰＯ４・・・（８ｂ）
（式中、０．０５≦ｙ≦０．８である。）
で表される化合物が好ましい。
【００４９】
上記式（９）で表されるフッ化オリビン型化合物としては、安定性の観点から、Ｌｉ２ＦｅＰＯ４Ｆ、Ｌｉ２ＭｎＰＯ４Ｆ、及びＬｉ２ＣｏＰＯ４Ｆが好ましい。
【００５０】
上記４．４Ｖ（ｖｓＬｉ／Ｌｉ＋）以上の電位で作動する正極活物質は、１種単独で用いてもよく、２種以上を組み合わせて併用してもよい。
【００５１】
また、本実施形態の正極では、４．４Ｖ（ｖｓＬｉ／Ｌｉ＋）以上の電位で作動する正極活物質と、４．４Ｖ（ｖｓＬｉ／Ｌｉ＋）以下の電位で作動する正極活物質とを組み合わせて用いることもできる。
４．４Ｖ（ｖｓＬｉ／Ｌｉ＋）以下の電位で作動する正極活物質の代表例としては、ＬｉＦｅＰＯ４が挙げられる。
【００５２】
正極活物質は、一般的な無機酸化物の製造方法と同様の方法で製造することができる。
正極活物質の製造方法としては、特に限定されないが、例えば、所定の割合で金属塩（例えば、硫酸塩及び／又は硝酸塩）を混合した混合物を、酸素を含む雰囲気環境下で焼成することによって、無機酸化物を含む正極活物質を得る方法、金属塩を溶解させた液に炭酸塩及び／又は水酸化物塩を作用させて、難溶性の金属塩を析出させ、それを抽出分離し、次いで、これにリチウム源として炭酸リチウム及び／又は水酸化リチウムを混合し、その後、酸素を含む雰囲気環境下で焼成することによって、無機酸化物を含む正極活物質を得る方法等が挙げられる。
【００５３】
正極は、例えば、下記のようにして作製することができる。
まず、上記正極活物質に対して、必要に応じて、導電助剤やバインダー等を加えて混合した正極合剤を溶剤に分散させて正極合剤を含有するペーストを調製する。次いで、このペーストを正極集電体に塗布し、乾燥して正極合剤層を形成し、それを必要に応じて加圧し厚さを調整することによって、正極を作製することができる。
正極集電体としては、特に限定されないが、例えば、アルミニウム箔、又はステンレス箔等の金属箔により構成されるもの等が挙げられる。
【００５４】
（（負極））
本実施形態の負極は、負極活物質、必要に応じて、正極集電体、導電助剤、バインダー等を含有する。
【００５５】
（負極活物質）
負極活物質としては、リチウムイオン二次電池の正極として充電及び放電反応を起こし得るものが好ましい。
負極活物質としては、特に限定されないが、例えば、炭素負極活物質；ケイ素合金負極活物質及びスズ合金負極活物質に代表されるリチウムと合金形成が可能な元素を含む負極活物質；チタン化合物負極活物質；スズ化合物負極活物質；ケイ素化合物負極活物質；及びチタン酸リチウム負極活物質に代表されるリチウム含有化合物等が挙げられる。
これらは、１種単独で用いてもよく、２種以上を組み合わせて併用してもよい。
【００５６】
炭素負極活物質としては、特に限定されないが、例えば、ハードカーボン、ソフトカーボン、人造黒鉛、天然黒鉛、黒鉛、熱分解炭素、コークス、ガラス状炭素、有機高分子化合物の焼成体、メソカーボンマイクロビーズ、炭素繊維、活性炭、グラファイト、炭素コロイド、カーボンブラック等が挙げられる。
コークスとしては、特に限定されないが、例えば、ピッチコークス、ニードルコークス、石油コークス等が挙げられる。また、有機高分子化合物の焼成体とは、特に限定されないが、フェノール樹脂やフラン樹脂等の高分子材料を適当な温度で焼成して、炭素化したものである。
【００５７】
リチウムと合金形成が可能な元素を含む負極活物質としては、特に限定されないが、例えば、金属又は半金属の単体であっても、合金や化合物であってもよく、また、金属及び半金属の１種又は２種以上の相を少なくとも一部に有するようなものであってもよい。
なお、合金としては、２種以上の金属元素からなるものに加えて、１種以上の金属元素と１種以上の半金属元素とを含むものも含む。また、合金は、その全体として金属の性質を有するものであれば、非金属元素を有していてもよい。
金属元素及び半金属元素としては、特に限定されないが、例えば、チタン（Ｔｉ）、スズ（Ｓｎ）、鉛（Ｐｂ）、アルミニウム（Ａｌ）、インジウム（Ｉｎ）、ケイ素（Ｓｉ）、亜鉛（Ｚｎ）、アンチモン（Ｓｂ）、ビスマス（Ｂｉ）、ガリウム（Ｇａ）、ゲルマニウム（Ｇｅ）、ヒ素（Ａｓ）、銀（Ａｇ）、ハフニウム（Ｈｆ）、ジルコニウム（Ｚｒ）、イットリウム（Ｙ）等が挙げられる。これらの中でも、長周期型周期表における４族又は１４族の金属元素及び半金属元素が好ましく、チタン（Ｔｉ）、ケイ素（Ｓｉ）、及びスズ（Ｓｎ）が特に好ましい。
これらは、１種単独で用いてもよく、２種以上を組み合わせて併用してもよい。
スズの合金の場合、スズ以外の構成元素としては、例えば、ケイ素（Ｓｉ）、マグネシウム（Ｍｇ）、ニッケル（Ｎｉ）、銅（Ｃｕ）、鉄（Ｆｅ）、コバルト（Ｃｏ）、マンガン（Ｍｎ）、亜鉛（Ｚｎ）、インジウム（Ｉｎ）、銀（Ａｇ）、チタン（Ｔｉ）、ゲルマニウム（Ｇｅ）、ビスマス（Ｂｉ）、アンチモン（Ｓｂ）、及びクロム（Ｃｒ）からなる群より選択される１種以上の元素が挙げられる。
ケイ素の合金の場合、ケイ素以外の構成元素としては、例えば、スズ（Ｓｎ）、マグネシウム（Ｍｇ）、ニッケル（Ｎｉ）、銅Ｃｕ）、鉄（Ｆｅ）、コバルト（Ｃｏ）、マンガン（Ｍｎ）、亜鉛（Ｚｎ）、インジウム（Ｉｎ）、銀（Ａｇ）、チタン（Ｔｉ）、ゲルマニウム（Ｇｅ）、ビスマス（Ｂｉ）、アンチモン（Ｓｂ）、及びクロム（Ｃｒ）からなる群より選択される１種以上の元素を有するものが挙げられる。
【００５８】
チタン化合物、スズ化合物、及びケイ素化合物としては、例えば、酸素（Ｏ）又は炭素（Ｃ）を有するものが挙げられ、チタン、スズ、又はケイ素に加えて、これら以外の第２の構成元素を有していてもよい。第２の構成元素としては、スズの合金及びケイ素の合金の場合について挙げた元素を用いることができる。
【００５９】
これらは、１種単独で用いてもよく、２種以上を組み合わせて併用してもよい。
【００６０】
負極活物質の数平均粒子径（一次粒子径）は、０．１〜１００μｍであることが好ましく、１〜１０μｍであることが更に好ましい。
なお、負極活物質の数平均粒子径は、湿式の粒子径測定装置（例えば、レーザー回折／散乱式粒度分布計、動的光散乱式粒度分布計）を用いて測定した値をいう。または、負極活物質の数平均粒子径は、透過型電子顕微鏡にて観察された負極活物質の粒子１００個をランダムに抽出し、これらの粒子径を、画像解析ソフト（例えば、旭化成エンジニアリング株式会社製、商品名：「Ａ像くん」）を用いて解析し、その相加平均を算出することによって得た値としてもよい。
同じ試料について得られた負極活物質の数平均粒子径が測定方法間で異なる場合は、標準試料を対照として作成した検量線を用いて数平均粒子径を定めてよい。
【００６１】
負極は、例えば、下記のようにして作製することができる。
まず、負極に必要に応じて上記負極活物質と共に含められる導電助剤やバインダー等を加えて混合した負極合剤を溶剤に分散させて負極合剤を含有するペーストを調製する。次いで、このペーストを負極集電体に塗布し、乾燥させることによって、負極集電体上に負極合剤層を形成する。続いて、これを必要に応じて加圧して負極合剤層の厚さを調整することによって、負極を得る。
負極集電体としては、特に限定されないが、例えば、銅箔、ニッケル箔又はステンレス箔等の金属箔により構成されるものが挙げられる。
【００６２】
正極及び負極の作製において、必要に応じて用いられる導電助剤としては、特に限定されないが、例えば、グラファイト、アセチレンブラック、ケッチェンブラック等のカーボンブラック、炭素繊維等が挙げられる。
導電助剤の数平均粒子径（一次粒子径）は、０．１〜１００μｍであることが好ましく、１〜１０μｍであることが更に好ましい。なお、導電助剤の数平均粒子径は、前述の負極活物質の数平均粒子径と同様に測定した値をいう。
【００６３】
正極及び負極の作製において、必要に応じて用いられるバインダーとしては、特に限定されないが、例えば、ポリフッ化ビニリデン（ＰＶＤＦ）、ポリテトラフルオロエチレン（ＰＴＦＥ）、ポリアクリル酸、スチレン−ブタジエンゴム、フッ素ゴム等が挙げられる。
【００６４】
（（セパレータ））
本実施形態におけるリチウムイオン二次電池は、正負極の短絡を防止する観点、及びシャットダウン等の安全性を付与する観点から、正極と負極との間にセパレータを備えることが好ましい。
セパレータとしては、特に限定されないが、例えば、公知のリチウムイオン二次電池に備えられるものと同様のものとしてよく、中でも、イオン透過性が大きく機械的強度に優れる絶縁性の薄膜が好ましい。具体的には、セパレータとしては、例えば、織布、不織布、合成樹脂製微多孔膜等が挙げられ、これらの中でも、合成樹脂製微多孔膜が好ましい。ここで、不織布としては、特に限定されないが、例えば、セラミック、ポリオレフィン、ポリエステル、ポリアミド、液晶ポリエステル、アラミド等の耐熱樹脂製の多孔膜等が挙げられる。合成樹脂製微多孔膜としては、特に限定されないが、例えば、ポリエチレン又はポリプロピレンを主成分として含有する微多孔膜、これらのポリオレフィンを共に含有する微多孔膜等のポリオレフィン系微多孔膜等が挙げられる。
セパレータは、１種の微多孔膜を単層又は複数層積層したものであってもよく、２種以上の微多孔膜を積層したものであってもよい。
【００６５】
（（電池外装））
本実施形態におけるリチウムイオン二次電池は、正極、負極、電解液、セパレータ等を収容すし得る電池外装を備えることが好ましい。
電池外装としては、特に限定されないが、例えば、公知のリチウムイオン二次電池に備えられるものと同様のものとしてよく、電池外装の材料としては、例えば、ステンレス、鉄及びアルミニウム等の金属、該金属の表面を樹脂で被覆したラミネートフィルム等が挙げられる。
【００６６】
本実施形態のリチウムイオン二次電池は、前述の、本実施形態の非水蓄電デバイス用電解液と、正極活物質を含有する正極と、負極活物質を含有する負極と、必要に応じて、セパレータと、電池外装とを用いて、公知の方法により作製することができる。
例えば、正極と負極とをその間にセパレータを介在させた積層状態で巻回して巻回構造の積層体に成形したり、正極及び負極を折り曲げたり複数ずつ積層したりすることによって交互に積層させて、正極と負極との間にセパレータを介在させて得られる積層体に成形したりし、次いで、電池外装（電池ケース）内にその積層体を収容し、続いて、本実施形態の非水蓄電デバイス用電解液をケース内部に注液して、上記積層体をその電解液に浸漬し、最後に、電池外装を封印することによって、本実施形態のリチウムイオン二次電池を作製することができる。
【００６７】
本実施形態のリチウムイオン二次電池の形状は、特に限定されないが、例えば、円筒形、楕円形、角筒型、ボタン形、コイン形、扁平形、及びラミネート形が好適に採用される。
【００６８】
図１に、本実施形態におけるリチウムイオン二次電池の一例を概略的に断面図で示す。
本実施形態のリチウムイオン二次電池の一例１００は、セパレータ１１０と、正極活物質１２０等を正極集電体１４０に塗布してなる正極２００と、負極活物質１３０等を負極集電体１５０に塗布してなる負極３００と、これらからなる積層体を収容する電池外装１６０とを備える。ここで、正極２００と負極３００とは、正極活物質１２０と負極活物質１３０とを対向させる態様で、セパレータ１１０を両側から挟んでいる。また、正極２００とセパレータ１１０と負極３００とを積層した積層体は、電解液（図示せず）に含浸されている。
なお、図１に示す一例では、セパレータ１１０、正極２００、負極３００を含む積層体を１つ含むものであるが、本発明のリチウムイオン二次電池は、これに限定されることなく、積層体を複数含むものとしてよい。
【００６９】
以下、本発明を実施例を用いてより詳細に説明するが、本発明はこれらの実施例に限定されるものではない。
【実施例】
【００７０】
［実施例１］
＜正極活物質の合成＞
硫酸ニッケル６水和物５．８ｇ、硫酸コバルト７水和物３．５ｇ、硫酸マンガン５水和物１５．８ｇを５０ｍＬの水に溶解させて、溶液Ａを得た。
炭酸ナトリウム１０．６ｇと２８質量％のアンモニア水３．４ｍＬとを水と混合して、５０ｍＬの溶液Ｂを得た。
溶液Ａ及び溶液Ｂをそれぞれ４ｍＬ／分の速度で撹拌しながら滴下混合して、沈降物を得た。得られた沈降物を、吸引ろ過により分離し、純水で５回洗浄し、その後、８０℃で１２時間乾燥させることによって、ニッケル・マンガン・コバルトの炭酸塩を得た。
上記ニッケル・マンガン・コバルトの炭酸塩４．７ｇに炭酸リチウム２．２ｇを添加した。そして、この混合物を、よく攪拌した後、５００℃で５時間、大気中で焼成した。その後、この焼成物を、更によく撹拌した後、９００℃で５時間焼成した。
こうして、正極活物質を合成した。
Ｘ線回折による構造解析の結果、得られた正極活物質は、層状酸化物であること、及び、Ｌｉ過剰構造が存在すること、を確認した。また、元素分析の結果、得られた正極活物質の組成は、０．５Ｌｉ２ＭｎＯ３−０．５ＬｉＮｉ０．３７Ｍｎ０．３７Ｃｏ０．２６Ｏ２であった。
【００７１】
＜正極の作製＞
上記合成した正極活物質と、導電助剤としてグラファイト（ＴＩＭＣＡＬ社製、ＫＳ−６）、及びアセチレンブラックの粉末（電気化学工業社製、ＨＳ−１００）と、バインダーとしてポリフッ化ビニリデン（ＰＶＤＦ）溶液（クレハ社製、Ｌ＃７２０８）とを、８０：５：５：１０の質量比（固形分比による）で、混合した。得られた混合物に、分散媒としてＮ−メチル−２−ピロリドンを、固形分濃度が３０質量％となるように加えた。これらを更に混合して、スラリー状の溶液を調製した。このスラリー状の溶液を厚さ２０μｍの正極集電体としてのアルミニウム箔の片面に塗布し、溶剤を乾燥除去し、その後、塗布されたアルミニウム箔をロールプレスで圧延した。圧延後のアルミニウム箔を直径１６ｍｍの円盤状に打ち抜いた。
こうして、正極を作製した。
【００７２】
＜負極の作製＞
負極活物質としてグラファイト粉末（大阪ガスケミカル社製、ＯＭＡＣ１．２Ｈ／ＳＳ）及びグラファイト粉末（ＴＩＭＣＡＬ社製、ＳＦＧ６）と、バインダーとしてスチレン−ブタジエンゴム（ＳＢＲ）と、増粘剤としてカルボキシメチルセルロース水溶液とを、９０：１０：１．５：１．８質量比（固形分比による）で、混合した。得られた混合物に、分散媒として水を、固形分濃度が４５質量％となるように加えて、スラリー状の溶液を調製した。このスラリー状の溶液を厚さ１８μｍの銅箔の片面に塗布し、溶剤を乾燥除去し、その後、塗布された銅箔をロールプレスで圧延した。圧延後の銅箔を直径１６ｍｍの円盤状に打ち抜いた。
こうして、負極を作製した。
【００７３】
＜電解液の作製＞
非水溶媒としてのエチレンカーボネートとエチルメチルカーボネートとを体積比１：２で混合したものに、支持塩としてのＬｉＰＦ６を１ｍｏｌ／Ｌ含有させた溶液（キシダ化学社製、ＬＢＧ−０００６９）９．８ｇに、化合物（Ａ）としてのリン酸トリス（トリメチルシリル）（シグマアルドリッチ社製、２７５７９４）０．１ｇと、ＬｉＢＯＢ（キシダ化学社製、ＬＢＧ−４４３８２）０．０５ｇと、ＬｉＢＦ４（キシダ化学社製、ＬＢＧ−４４８５１）０．０５ｇとを混合して、電解液Ａを得た。
【００７４】
＜リチウムイオン二次電池の作製＞
上述のようにして作製した正極と負極とをポリプロピレンからなるセパレータ（膜厚２５μｍ、空孔率５０％、孔径０．１〜１μｍ）の両側に重ね合わせてなる積層体を、ＳＵＳ製の円盤型の電池ケース（電池外装）に入れた。次いで、この電池ケース内に、電解液Ａを０．２ｍＬ注入して、積層体を電解液Ａに浸漬し、電池ケースを密閉して、リチウムイオン二次電池を作製した。
【００７５】
＜電池評価＞
得られたリチウムイオン二次電池を、２５℃に設定した恒温槽（二葉科学社製、恒温槽ＰＬＭ−７３Ｓ）に収容し、充放電装置（アスカ電子（株）製、充放電装置ＡＣＤ−０１）に接続し、０．０５Ｃの定電流で充電率（ＳＯＣ）８０％まで充電し、その後、４５℃に設定した恒温槽内に７日間静置した。
その後、再び２５℃に設定した恒温槽内で、０．０５Ｃの定電流で充電して、電圧が４．８Ｖに到達してから４．８Ｖの定電圧で２時間充電した後、０．２Ｃの定電流で３．０Ｖまで放電を行った。
続いて、０．３３Ｃの定電流で充電して、電圧が４．８Ｖに到達してから４．８Ｖの定電圧で１時間充電した後、０．３３Ｃの定電流で３．０Ｖまで放電を行った。これと同様に、充電及び放電を、充電は同様に０．３３Ｃの定電流で、放電はそれぞれ０．５Ｃ、１Ｃ、２Ｃ、５Ｃ、１０Ｃの定電流で行った。
その後、１Ｃの定電流で初回の放電容量の５０％まで充電し、その後、３０分間静置した。
なお、ここで、交流インピーダンスの値を測定したところ１７Ωだった（後述）。
【００７６】
その後、５０℃に設定された恒温槽に上記電池を収容し、その電池を、１Ｃの定電流で充電して、電圧が４．８Ｖに到達してから４．８Ｖの定電圧で１時間充電した後、１Ｃの定電流で３．０Ｖまで放電するという充放電サイクルを、２００回繰り返すことによって、電池のサイクル充放電試験を行った。
【００７７】
電池の放電容量（ｍＡｈ）を測定し、正極活物質の重量（ｇ）で除した（ｍＡｈ／ｇ）。また、サイクル試験での電池の容量維持率（％）（１サイクル目の初期容量：１００％）を算出した。１サイクル目の放電容量は１２０ｍＡｈ／ｇであり、２００サイクル後の放電容量は７３ｍＡｈ／ｇであり、容量維持率は６１％と高かった。
【００７８】
前述の通り、サイクル試験前の交流インピーダンスの値は１７Ωであり、２００サイクル後の交流インピーダンスの値は７５Ωであり、サイクル試験前の電池抵抗に対する２００サイクル後の電池抵抗の割合（２００サイクル後／サイクル試験前）は４．４倍と小さかった。
なお、交流インピーダンスの測定は、電気化学測定装置（ソーラトロン社製、１２５５Ｂ）を用いて、開回路電位から振幅５ｍＶで、１００００００Ｈｚから０．０１Ｈｚまでの周波数の範囲で、行った。
【００７９】
［実施例２］
非水溶媒としてのエチレンカーボネートとエチルメチルカーボネートとを体積比１：２で混合したものに、支持塩としてのＬｉＰＦ６を１ｍｏｌ／Ｌ含有させた溶液（キシダ化学社製、ＬＢＧ−０００６９）９．７ｇに、化合物（Ａ）としてのリン酸トリス（トリメチルシリル）（シグマアルドリッチ社製、２７５７９４）０．２ｇと、ＬｉＢＯＢ（キシダ化学社製、ＬＢＧ−４４３８２）０．０５ｇと、ＬｉＢＦ４（キシダ化学社製、ＬＢＧ−４４８５１）０．０５ｇとを混合して、電解液Ｂを得た。
電解液Ａの代わりに電解液Ｂを用いたこと以外は実施例１と同様の方法によりリチウムイオン二次電池を作製し、２００サイクル充放電試験を行った。
その結果、１サイクル後の放電容量は１２３ｍＡｈ／ｇであり、２００サイクル後の放電容量は７０ｍＡｈ／ｇであり、２００サイクル目の放電容量を１サイクル目の放電容量で割って算出する容量維持率は５７％と高かった。サイクル試験前の交流インピーダンスの値は１８Ωであり、２００サイクル後の交流インピーダンスの値は７７Ωであり、サイクル試験前の電池抵抗に対する２００サイクル後の電池抵抗の割合（２００サイクル後／サイクル試験前）は４．３倍と小さかった。
【００８０】
［実施例３］
非水溶媒としてのエチレンカーボネートとエチルメチルカーボネートとを体積比１：２で混合したものに、支持塩としてのＬｉＰＦ６を１ｍｏｌ／Ｌ含有させた溶液（キシダ化学社製、ＬＢＧ−０００６９）９．６ｇに、化合物（Ａ）としてのリン酸トリス（トリメチルシリル）（シグマアルドリッチ社製、２７５７９４）０．３ｇと、ＬｉＢＯＢ（キシダ化学社製、ＬＢＧ−４４３８２）０．０５ｇと、ＬｉＢＦ４（キシダ化学社製、ＬＢＧ−４４８５１）０．０５ｇとを混合して、電解液Ｃを得た。
電解液Ａの代わりに電解液Ｃを用いたこと以外は実施例１と同様の方法によりリチウムイオン二次電池を作製し、２００サイクル充放電試験を行った。
その結果、１サイクル後の放電容量は１１９ｍＡｈ／ｇであり、２００サイクル後の放電容量は６９ｍＡｈ／ｇであり、２００サイクル目の放電容量を１サイクル目の放電容量で割って算出する容量維持率は５８％と高かった。サイクル試験前の交流インピーダンスの値は２０Ωであり、２００サイクル後の交流インピーダンスの値は９０Ωであり、サイクル試験前の電池抵抗に対する２００サイクル後の電池抵抗の割合（２００サイクル後／サイクル試験前）は４．５倍と小さかった。
【００８１】
［実施例４］
非水溶媒としてのエチレンカーボネートとエチルメチルカーボネートとを体積比１：２で混合したものに、支持塩としてのＬｉＰＦ６を１ｍｏｌ／Ｌ含有させた溶液（キシダ化学社製、ＬＢＧ−０００６９）９．４ｇに、化合物（Ａ）としてのリン酸トリス（トリメチルシリル）（シグマアルドリッチ社製、２７５７９４）０．５ｇと、ＬｉＢＯＢ（キシダ化学社製、ＬＢＧ−４４３８２）０．０５ｇと、ＬｉＢＦ４（キシダ化学社製、ＬＢＧ−４４８５１）０．０５ｇとを混合して、電解液Ｄを得た。
電解液Ａの代わりに電解液Ｄを用いたこと以外は実施例１と同様の方法によりリチウムイオン二次電池を作製し、２００サイクル充放電試験を行った。
その結果、１サイクル後の放電容量は１１９ｍＡｈ／ｇであり、２００サイクル後の放電容量は６３ｍＡｈ／ｇであり、２００サイクル目の放電容量を１サイクル目の放電容量で割って算出する容量維持率は５３％と高かった。サイクル試験前の交流インピーダンスの値は２３Ωであり、２００サイクル後の交流インピーダンスの値は１００Ωであり、サイクル試験前の電池抵抗に対する２００サイクル後の電池抵抗の割合（２００サイクル後／サイクル試験前）は４．３倍と小さかった。
【００８２】
［実施例５］
非水溶媒としてのエチレンカーボネートとエチルメチルカーボネートとを体積比１：２で混合したものに、支持塩としてのＬｉＰＦ６を１ｍｏｌ／Ｌ含有させた溶液（キシダ化学社製、ＬＢＧ−０００６９）９．７ｇに、化合物（Ａ）としてのリン酸トリス（トリメチルシリル）（シグマアルドリッチ社製、２７５７９４）０．１ｇと、ＬｉＢＯＢ（キシダ化学社製、ＬＢＧ−４４３８２）０．１ｇと、ＬｉＢＦ４（キシダ化学社製、ＬＢＧ−４４８５１）０．１ｇとを混合して、電解液Ｅを得た。
電解液Ａの代わりに電解液Ｅを用いたこと以外は実施例１と同様の方法によりリチウムイオン二次電池を作製し、２００サイクル充放電試験を行った。
その結果、１サイクル後の放電容量は１１８ｍＡｈ／ｇであり、２００サイクル後の放電容量は６５ｍＡｈ／ｇであり、２００サイクル目の放電容量を１サイクル目の放電容量で割って算出する容量維持率は５５％と高かった。サイクル試験前の交流インピーダンスの値は１８Ωであり、２００サイクル後の交流インピーダンスの値は８３Ωであり、サイクル試験前の電池抵抗に対する２００サイクル後の電池抵抗の割合（２００サイクル後／サイクル試験前）は４．６倍と小さかった。
【００８３】
［実施例６］
非水溶媒としてのエチレンカーボネートとエチルメチルカーボネートとを体積比１：２で混合したものに、支持塩としてのＬｉＰＦ６を１ｍｏｌ／Ｌ含有させた溶液（キシダ化学社製、ＬＢＧ−０００６９）９．３ｇに、化合物（Ａ）としてのリン酸トリス（トリメチルシリル）（シグマアルドリッチ社製、２７５７９４）０．２ｇと、ＬｉＢＯＢ（キシダ化学社製、ＬＢＧ−４４３８２）０．３ｇと、ＬｉＢＦ４（キシダ化学社製、ＬＢＧ−４４８５１）０．３ｇとを混合して、電解液Ｆを得た。
電解液Ａの代わりに電解液Ｆを用いたこと以外は実施例１と同様の方法によりリチウムイオン二次電池を作製し、２００サイクル充放電試験を行った。
その結果、１サイクル後の放電容量は１１７ｍＡｈ／ｇであり、２００サイクル後の放電容量は６２ｍＡｈ／ｇであり、２００サイクル目の放電容量を１サイクル目の放電容量で割って算出する容量維持率は５３％と高かった。サイクル試験前の交流インピーダンスの値は２０Ωであり、２００サイクル後の交流インピーダンスの値は９５Ωであり、サイクル試験前の電池抵抗に対する２００サイクル後の電池抵抗の割合（２００サイクル後／サイクル試験前）は４．８倍と小さかった。
【００８４】
［実施例７］
非水溶媒としてのエチレンカーボネートとエチルメチルカーボネートとを体積比１：２で混合したものに、支持塩としてのＬｉＰＦ６を１ｍｏｌ／Ｌ含有させた溶液（キシダ化学社製、ＬＢＧ−０００６９）９．８ｇに、化合物（Ａ）としてのピロリン酸トリメチルシリル０．１ｇと、ＬｉＢＯＢ（キシダ化学社製、ＬＢＧ−４４３８２）０．０５ｇと、ＬｉＢＦ４（キシダ化学社製、ＬＢＧ−４４８５１）０．０５ｇとを混合して、電解液Ｇを得た。
電解液Ａの代わりに電解液Оを用いたこと以外は実施例１と同様の方法によりリチウムイオン二次電池を作製し、２００サイクル充放電試験を行った。
その結果、１サイクル後の放電容量は１１９ｍＡｈ／ｇであり、２００サイクル後の放電容量は６９ｍＡｈ／ｇであり、２００サイクル目の放電容量を１サイクル目の放電容量で割って算出する容量維持率は５８％と高かった。サイクル試験前の交流インピーダンスの値は１８Ωであり、２００サイクル後の交流インピーダンスの値は８０Ωであり、サイクル試験前の電池抵抗に対する２００サイクル後の電池抵抗の割合（２００サイクル後／サイクル試験前）は４．４倍と小さかった。
【００８５】
［実施例８］
非水溶媒としてのエチレンカーボネートとエチルメチルカーボネートとを体積比１：２で混合したものに、支持塩としてのＬｉＰＦ６を１ｍｏｌ／Ｌ含有させた溶液（キシダ化学社製、ＬＢＧ−０００６９）９．８ｇに、化合物（Ａ）としてのトリポリリン酸トリメチルシリル０．１ｇと、ＬｉＢＯＢ（キシダ化学社製、ＬＢＧ−４４３８２）０．０５ｇと、ＬｉＢＦ４（キシダ化学社製、ＬＢＧ−４４８５１）０．０５ｇとを混合して、電解液Ｈを得た。
電解液Ａの代わりに電解液Ｐを用いたこと以外は実施例１と同様の方法によりリチウムイオン二次電池を作製し、２００サイクル充放電試験を行った。
その結果、１サイクル後の放電容量は１１７ｍＡｈ／ｇであり、２００サイクル後の放電容量は６７ｍＡｈ／ｇであり、２００サイクル目の放電容量を１サイクル目の放電容量で割って算出する容量維持率は５７％と高かった。サイクル試験前の交流インピーダンスの値は１７Ωであり、２００サイクル後の交流インピーダンスの値は８２Ωであり、サイクル試験前の電池抵抗に対する２００サイクル後の電池抵抗の割合（２００サイクル後／サイクル試験前）は４．８倍と小さかった。
【００８６】
［実施例９］
非水溶媒としてのエチレンカーボネートとエチルメチルカーボネートとを体積比１：２で混合したものに、支持塩としてのＬｉＰＦ６を１ｍｏｌ／Ｌ含有させた溶液（キシダ化学社製、ＬＢＧ−０００６９）９．８ｇに、化合物（Ａ）としてのトリメタリン酸トリメチルシリル０．１ｇと、ＬｉＢＯＢ（キシダ化学社製、ＬＢＧ−４４３８２）０．０５ｇと、ＬｉＢＦ４（キシダ化学社製、ＬＢＧ−４４８５１）０．０５ｇとを混合して、電解液Ｉを得た。
電解液Ａの代わりに電解液Ｑを用いたこと以外は実施例１と同様の方法によりリチウムイオン二次電池を作製し、２００サイクル充放電試験を行った。
その結果、１サイクル後の放電容量は１１５ｍＡｈ／ｇであり、２００サイクル後の放電容量は６３ｍＡｈ／ｇであり、２００サイクル目の放電容量を１サイクル目の放電容量で割って算出する容量維持率は５５％と高かった。サイクル試験前の交流インピーダンスの値は２０Ωであり、２００サイクル後の交流インピーダンスの値は８８Ωであり、サイクル試験前の電池抵抗に対する２００サイクル後の電池抵抗の割合（２００サイクル後／サイクル試験前）は４．４倍と小さかった。
【００８７】
［比較例１］
非水溶媒としてのエチレンカーボネートとエチルメチルカーボネートとを体積比１：２で混合したものに、支持塩としてのＬｉＰＦ６を１ｍｏｌ／Ｌ含有させた溶液（キシダ化学社製、ＬＢＧ−０００６９）を電解液Ｊとした。
電解液Ａの代わりに電解液Ｇを用いたこと以外は実施例１と同様の方法によりリチウムイオン二次電池を作製し、２００サイクル充放電試験を行った。
その結果、１サイクル後の放電容量は１１０ｍＡｈ／ｇであり、２００サイクル後の放電容量は４４ｍＡｈ／ｇであり、２００サイクル目の放電容量を１サイクル目の放電容量で割って算出する容量維持率は４０％と低かった。サイクル試験前の交流インピーダンスの値は１６Ωであり、２００サイクル後の交流インピーダンスの値は８０Ωであり、サイクル試験前の電池抵抗に対する２００サイクル後の電池抵抗の割合（２００サイクル後／サイクル試験前）は５．０倍と小さかった。
【００８８】
［比較例２］
非水溶媒としてのエチレンカーボネートとエチルメチルカーボネートとを体積比１：２で混合したものに、支持塩としてのＬｉＰＦ６を１ｍｏｌ／Ｌ含有させた溶液（キシダ化学社製、ＬＢＧ−０００６９）９．９５ｇに、ＬｉＢＦ４（キシダ化学社製、ＬＢＧ−４４８５１）０．０５ｇとを混合して、電解液Ｋを得た。
電解液Ａの代わりに電解液Ｈを用いたこと以外は実施例１と同様の方法によりリチウムイオン二次電池を作製し、２００サイクル充放電試験を行った。
その結果、１サイクル後の放電容量は９６ｍＡｈ／ｇであり、２００サイクル後の放電容量は４６ｍＡｈ／ｇであり、２００サイクル目の放電容量を１サイクル目の放電容量で割って算出する容量維持率は４８％と低かった。サイクル試験前の交流インピーダンスの値は２４Ωであり、２００サイクル後の交流インピーダンスの値は４００Ωであり、サイクル試験前の電池抵抗に対する２００サイクル後の電池抵抗の割合（２００サイクル後／サイクル試験前）は１６．７倍と大きかった。
【００８９】
［比較例３］
非水溶媒としてのエチレンカーボネートとエチルメチルカーボネートとを体積比１：２で混合したものに、支持塩としてのＬｉＰＦ６を１ｍｏｌ／Ｌ含有させた溶液（キシダ化学社製、ＬＢＧ−０００６９）９．９５ｇに、ＬｉＢＯＢ（キシダ化学社製、ＬＢＧ−４４３８２）０．０５ｇを混合して、電解液Ｌを得た。
電解液Ａの代わりに電解液Ｉを用いたこと以外は実施例１と同様の方法によりリチウムイオン二次電池を作製し、２００サイクル充放電試験を行った。
その結果、１サイクル後の放電容量は１１０ｍＡｈ／ｇであり、２００サイクル後の放電容量は５５ｍＡｈ／ｇであり、２００サイクル目の放電容量を１サイクル目の放電容量で割って算出する容量維持率は５０％と低かった。サイクル試験前の交流インピーダンスの値は２２Ωであり、２００サイクル後の交流インピーダンスの値は３５０Ωであり、サイクル試験前の電池抵抗に対する２００サイクル後の電池抵抗の割合（２００サイクル後／サイクル試験前）は１５．９倍と大きかった。
【００９０】
［比較例４］
非水溶媒としてのエチレンカーボネートとエチルメチルカーボネートとを体積比１：２で混合したものに、支持塩としてのＬｉＰＦ６を１ｍｏｌ／Ｌ含有させた溶液（キシダ化学社製、ＬＢＧ−０００６９）９．９ｇに、化合物（Ａ）としてのリン酸トリス（トリメチルシリル）（シグマアルドリッチ社製、２７５７９４）０．１ｇを混合して、電解液Ｍを得た。
電解液Ａの代わりに電解液Ｊを用いたこと以外は実施例１と同様の方法によりリチウムイオン二次電池を作製し、２００サイクル充放電試験を行った。
その結果、１サイクル後の放電容量は１１８ｍＡｈ／ｇであり、２００サイクル後の放電容量は４７ｍＡｈ／ｇであり、２００サイクル目の放電容量を１サイクル目の放電容量で割って算出する容量維持率は４０％と低かった。サイクル試験前の交流インピーダンスの値は１８Ωであり、２００サイクル後の交流インピーダンスの値は１００Ωであり、サイクル試験前の電池抵抗に対する２００サイクル後の電池抵抗の割合（２００サイクル後／サイクル試験前）は５．６倍と大きかった。
【００９１】
［比較例５］
非水溶媒としてのエチレンカーボネートとエチルメチルカーボネートとを体積比１：２で混合したものに、支持塩としてのＬｉＰＦ６を１ｍｏｌ／Ｌ含有させた溶液（キシダ化学社製、ＬＢＧ−０００６９）９．８５ｇに、化合物（Ａ）としてのリン酸トリス（トリメチルシリル）（シグマアルドリッチ社製、２７５７９４）０．１ｇと、ＬｉＢＦ４（キシダ化学社製、ＬＢＧ−４４８５１）０．０５ｇとを混合して、電解液Ｎを得た。
電解液Ａの代わりに電解液Ｋを用いたこと以外は実施例１と同様の方法によりリチウムイオン二次電池を作製し、２００サイクル充放電試験を行った。
その結果、１サイクル後の放電容量は１２０ｍＡｈ／ｇであり、２００サイクル後の放電容量は６１ｍＡｈ／ｇであり、２００サイクル目の放電容量を１サイクル目の放電容量で割って算出する容量維持率は５１％と低かった。サイクル試験前の交流インピーダンスの値は１６Ωであり、２００サイクル後の交流インピーダンスの値は２５０Ωであり、サイクル試験前の電池抵抗に対する２００サイクル後の電池抵抗の割合（２００サイクル後／サイクル試験前）は１５．６倍と大きかった。
【００９２】
［比較例６］
非水溶媒としてのエチレンカーボネートとエチルメチルカーボネートとを体積比１：２で混合したものに、支持塩としてのＬｉＰＦ６を１ｍｏｌ／Ｌ含有させた溶液（キシダ化学社製、ＬＢＧ−０００６９）９．８５ｇに、化合物（Ａ）としてのリン酸トリス（トリメチルシリル）（シグマアルドリッチ社製、２７５７９４）０．１ｇと、ＬｉＢＯＢ（キシダ化学社製、ＬＢＧ−４４３８２）０．０５ｇとを混合して、電解液Ｏを得た。
電解液Ａの代わりに電解液Ｌを用いたこと以外は実施例１と同様の方法によりリチウムイオン二次電池を作製し、２００サイクル充放電試験を行った。
その結果、１サイクル後の放電容量は１０９ｍＡｈ／ｇであり、２００サイクル後の放電容量は５０ｍＡｈ／ｇであり、２００サイクル目の放電容量を１サイクル目の放電容量で割って算出する容量維持率は４６％と低かった。サイクル試験前の交流インピーダンスの値は１７Ωであり、２００サイクル後の交流インピーダンスの値は３５０Ωであり、サイクル試験前の電池抵抗に対する２００サイクル後の電池抵抗の割合（２００サイクル後／サイクル試験前）は２０．６倍と大きかった。
【００９３】
［比較例７］
非水溶媒としてのエチレンカーボネートとエチルメチルカーボネートとを体積比１：２で混合したものに、支持塩としてのＬｉＰＦ６を１ｍｏｌ／Ｌ含有させた溶液（キシダ化学社製、ＬＢＧ−０００６９）９．９ｇに、ＬｉＢＯＢ（キシダ化学社製、ＬＢＧ−４４３８２）０．０５ｇと、ＬｉＢＦ４（キシダ化学社製、ＬＢＧ−４４８５１）０．０５ｇとを混合して、電解液Ｐを得た。
電解液Ａの代わりに電解液Ｍを用いたこと以外は実施例１と同様の方法によりリチウムイオン二次電池を作製し、２００サイクル充放電試験を行った。
その結果、１サイクル後の放電容量は１０２ｍＡｈ／ｇであり、２００サイクル後の放電容量は４５ｍＡｈ／ｇであり、２００サイクル目の放電容量を１サイクル目の放電容量で割って算出する容量維持率は４４％と低かった。サイクル試験前の交流インピーダンスの値は２２Ωであり、２００サイクル後の交流インピーダンスの値は３００Ωであり、サイクル試験前の電池抵抗に対する２００サイクル後の電池抵抗の割合（２００サイクル後／サイクル試験前）は１３．６倍と大きかった。
【００９４】
以上の実施例１〜６、及び比較例１〜７で得られた結果を表１に示す。
【００９５】
【表１】
2017016751.tif 000012
【００９６】
表１から、電解液に化合物（Ａ）とＬｉＢＯＢとＬｉＢＦ４を全て含有させることにより、サイクル試験での放電容量維持率が大幅に向上することが分かる。また、電池抵抗の増大が抑制されていることから、これらの化合物は、電極と電解液の界面抵抗の増大を抑制する効果を有していることがわかる。
【産業上の利用可能性】
【００９７】
本発明によれば、高電圧で作動しながら、高いサイクル寿命を有するリチウムイオン二次電池及び該電池に用いられる電解液を提供することができる。
本発明のリチウムイオン二次電池は、各種民生用機器用電源、自動車用電源への産業上利用可能性を有する。
【符号の説明】
【００９８】
１００：リチウムイオン二次電池、１１０：セパレータ、１２０：正極活物質、１３０：負極活物質、１４０：正極集電体、１５０：負極集電体、１６０：電池外装、２００：正極、３００：負極
【図１】
2017016751.tif 000017